"30,000~100,000の相対質量を有するポリイソブチレンと、揮発性炭化水素油とを含有する油性メーキャップ化粧料。相対質量が100,000を越えるポリイソブチレンを含まない、請求項1に記載のメーキャップ化粧料。有機変性粘土鉱物及び/又はデキストリン脂肪酸エステルを更に含有する、請求項1または2に記載のメーキャップ化粧料。固形油分及び/又は粉末を更に含有する、請求項1から3のいずれか一項に記載のメーキャップ化粧料。口紅、アイシャドー又はファンデーションである、請求項1から4のいずれか一項に記載のメーキャップ化粧料。請求項1から5のいずれか一項に記載のメーキャップ化粧料と、25°Cにおける粘度が1,000cs~7,000csであるメチルフェニルポリシロキサンを含有するトップコート剤とを含むメーキャップキット。メチルフェニルポリシロキサンの配合量が、トップコート剤の全重量に対して50.0~100質量である、請求項6に記載のメーキャップキット。メチルフェニルポリシロキサンが、1.40~1.60の屈折率25°Cを持つ、請求項6又は7に記載のメーキャップキット。請求項6から8のいずれか一項に記載のメーキャップキットを用い、前記メーキャップ化粧料を塗布した後、その上に前記トップコート剤を塗布することからなる化粧方法。本発明は、従来のシリコーン系樹脂皮膜のようなつっぱり感やごわつき感がなく、ポリイソプレンのような匂いの問題もなく、使用感に優れ、なおかつ色移り防止効果が良好な新規のメーキャップ化粧料を提供することを目的とする。また同時に、当該メーキャップ化粧料に使用されている油分と相溶せずに当該メーキャップ化粧料の上に好適に適用することができ、そのため当該メーキャップ化粧料と組み合わせてメーキャップキットとして使用することに適しており、しかも、十分なつやを付与し、色移りが少なく、なおかつにじみにくいトップコート剤を提供することも目的とする。上記課題を解決するために、本発明者等は鋭意検討を重ねた結果、柔軟で密着力のある炭化水素系樹脂であるポリイソブチレンと揮発性炭化水素油とを組み合わせて配合するとともに、ポリイソブチレンとして所定範囲の分子量を有するものを用いることにより、耐移り性に優れ、匂いもなく、なおかつ糸引きも生じないメーキャップ化粧料が得られることを見出し、本発明を完成するに至った。また、本発明者は、このようなメーキャップ化粧料と組み合わせて使用するトップコート剤として、1,000csより高粘度のメチルフェニルポリシロキサンを主成分とするものを用いることにより、前記メーキャップ化粧料に使用されている油分と相溶することがなく、色移りやにじみを抑制するとともに、十分なつやを与えることができることも見出した。すなわち本発明は、以下を要旨とする。130,000~100,000の相対質量を有するポリイソブチレンと、揮発性炭化水素油とを含有する油性メーキャップ化粧料。2相対質量100,000を越えるポリイソブチレンを含まない、1のメーキャップ化粧料。3有機変性粘土鉱物及び/又はデキストリン脂肪酸エステルを更に含有する、1または2のメーキャップ化粧料。4固形油分及び/又は粉末を更に含有する、1から3のいずれかのメーキャップ化粧料。5口紅、アイシャドー又はファンデーションである、1から4のいずれかのメーキャップ化粧料。61から5のいずれかのメーキャップ化粧料と、25°Cにおける粘度が1,000~7,000csであるメチルフェニルポリシロキサンを含有するトップコート剤とを含むメーキャップキット。7メチルフェニルポリシロキサンの配合量が、トップコート剤の全重量に対して50.0~100質量である、6のメーキャップキット。8メチルフェニルポリシロキサンが、1.40~1.60の屈折率25°Cを持つ、6又は7のメーキャップキット。96から8のいずれかのメーキャップキットを用い、前記メーキャップ化粧料を塗布した後、その上に前記トップコート剤を塗布することからなる化粧方法。本発明のメーキャップ化粧料は、皮膜形成成分として炭化水素系樹脂であるポリイソブチレンを用いることにより、柔軟で、しっとりした感触の皮膜形成が可能である。また、ポリイソブチレンと揮発性炭化水素油とを組み合わせて用いることにより、柔軟でありながら、密着力の高い皮膜形成が可能となり、色移り防止効果に優れている。さらに、30,000~100,000という特定範囲の相対質量分子量を持つポリイソブチレンを用いることで糸引きを生じることなく、ポリイソプレンのような原料臭もなく、良好な使用感が得られる。また本発明のトップコート剤は、特にポリイソブチレン等の炭化水素系樹脂を配合した化粧料の上に塗布した場合、良好なつやが長時間維持され、色移りが抑制され、にじみや垂れ落ち、べたつきがないといった使用感にも優れている。従って、上記のメーキャップ化粧料と組み合わせてメーキャップキットとして用いることに適している。[1.メーキャップ化粧料]本発明のメーキャップ化粧料は、30,000~100,000の相対質量Mvを有するポリイソブチレンと揮発性炭化水素油とを必須成分として含有する。ここで、本明細書における相対質量分子量はポリマーの粘度平均分子量を意味する。<1-1.ポリイソブチレン>本発明で使用されるポリイソブチレンは、前記範囲の相対質量分子量を有しているものであればよく、市販品を使用することもできる。市販品としては、例えば、BASF社製のOppanolB10SFN分子量40,000、OppanolB11SFN分子量49,000、OppanolB12SFN分子量55,000、OppanolB13SFN分子量65,000、OppanolB14SFN分子量73,000、新日本石油社製のハイモール4H分子量40,000、ハイモール5H分子量50,000、ハイモール5.5H分子量53,000、ハイモール6H分子量60,000等を挙げることができる。本発明のメーキャップ化粧料におけるポリイソブチレンの配合量は、メーキャップ化粧料の全重量に対して0.1~30質量、好ましくは1~25質量である。配合量が0.1質量未満では十分な耐移り性が得られず、上限を越えて配合すると、べたつきを生じる傾向がある。さらに好ましい範囲は製品形態によって異なり、例えば口紅とする場合は、好ましくは1~20質量、より好ましくは5~15質量であり、ファンデーションとする場合には、好ましくは1~10質量、より好ましくは2~5質量である。本発明のメーキャップ化粧料は、前記所定範囲の相対質量を持つポリイソブチレンを必須成分としているが、本発明の効果を阻害しない限り、当該所定範囲外の相対質量を持つポリイソブチレンを含むことを排除するものではない。しかし、相対質量100,000を越えるポリイソブチレンを含む場合には、30,000~100,000の相対質量Mvを有するポリイソブチレンを含めたポリイソブチレンの全体量に対して、50質量未満、好ましくは30質量未満、さらに好ましくは10質量未満の範囲にとどめることが好ましい。相対質量100,000を越えるポリイソブチレンを配合すると、乾き際に糸引き現象を生じ得るからである。本発明のメーキャップ化粧料は、相対質量100,000を越えるポリイソブチレンを実質的に含まないことが最も好ましい。<1-2.揮発性炭化水素油>本発明のメーキャップ化粧料で用いられる揮発性炭化水素油としては、例えば、8~16の炭素原子を有する揮発性油及びそれらの混合物を挙げることができる。特に、これらの揮発性炭化水素油は、分枝状のC8-C16アルカン類、分枝状のC8-C16エステル類及びそれらの混合物から選択するのが好ましい。具体的には、イソドデカン、イソデカン、ヘプタン、イソヘキサデカン等が挙げられ、特に好ましいのはイソドデカンである。本発明で使用する揮発性炭化水素油は市販品でもよく、具体例としては、丸善石油化学社製のマルカゾールRイソドデカン、エクソン社製のアイソパーイソパラフィン、PRESSPERS社製のパーメチル、出光石油化学社製のIPソルベント等を挙げることができる。本発明のメーキャップ化粧料における揮発性炭化水素油の配合量は、メーキャップ化粧料の全重量に対して3~90質量、好ましくは10~90質量、より好ましくは10~80質量である。配合量が3質量未満であると、化粧料ののびが悪くなり、90質量を越えて配合しても特性の更なる向上は得られない。特に、ファンデーションとする場合には、15~50質量とするのが更に好ましく、20~50質量とするのが最も好ましい。<1-3.メーキャップ化粧料における添加成分>本発明のメーキャップ化粧料は、有機変性粘土鉱物及び/又はデキストリン脂肪酸エステルを更に含有するのが好ましい。有機変性粘土鉱物及び/又はデキストリン脂肪酸エステルを配合することにより、使用感を損ねずに増粘することができる。有機変性粘土鉱物としては、従来から化粧品として使用されているものであってよく、特に限定されるものではないが、代表例として、ジステアルジモニウムヘクトライト、ステアラルコニウムヘクトライト、ジメチルジアルキル14~18アンモニウムベントナイト、ベンジルジメチルステアリルアンモニウムヘクトライト等を挙げることができる。本発明で使用する有機変性粘土鉱物は市販品でもよく、例えば、エレメンティススペシャリティーズ社製のベントン38VCG等が好ましく用いられる。本発明のメーキャップ化粧料における有機変性粘土鉱物の配合量は、メーキャップ化粧料の全重量に対して0.1~20質量、好ましくは0.1~10質量、より好ましくは0.1~5質量である。配合量が0.1質量未満であると所望の効果が得られず、20質量を越えて配合すると粉っぽくなり、つやがなくなる傾向がある。本発明で使用されるデキストリン脂肪酸エステルは、デキストリンと高級脂肪酸のエステルで、高級脂肪酸が炭素数C12~C22のものから選択されるのが好ましい。高級脂肪酸としては、炭素数C12~C22の脂肪酸を含んでいれば、炭素数C6~10の脂肪酸を一部に含んでいてもよい。かかるデキストリン脂肪酸エステルとしては、例えばパルミチン酸デキストリン、ミリスチン酸デキストリン、パルミチン酸/エチルヘキサン酸デキストリンが挙げられ、市販品としては、商品名レオパールRheopearlKL、レオパールKL2、レオパールTT、レオパールTT2、レオパールMKL2、レオパールISK2等いずれも千葉製粉社製などが挙げられる。デキストリン脂肪酸エステルの配合量はメーキャップ化粧料の全重量に対して0.1~30質量、好ましくは0.1~20質量、より好ましくは0.1~10質量の範囲とする。配合量が0.1質量未満であると所望の効果が得られず、30質量を越えて配合するとべたつきを生じる傾向がある。本発明のメーキャップ化粧料は、固形油分及び/又は粉末を更に含有するのが好ましい。固形油分及び/又は粉末を配合することにより、化粧料のべたつきを抑制して使用感を更に向上させることができる。本発明のメーキャップ化粧料で使用される固形油分は、従来から化粧料等に使用されているものでよく、例えば、マイクロクリスタリンワックス、セレシン、キャンデリラロウ等を挙げることができる。固形油分の配合量はメーキャップ化粧料の全重量に対して0.1~50質量、好ましくは0.1~30質量、より好ましくは0.1~20質量の範囲とする。配合量が0.1質量未満であると所望の効果が得られず、50質量を越えて配合するとつやが減る傾向がある。本発明のメーキャップ化粧料で使用される粉末は、従来から化粧料等に使用されているものでよく、例えば、マイカ、セリサイト、シリカ等を挙げることができる。粉末の配合量はメーキャップ化粧料の全重量に対して1~50質量、好ましくは1~40質量、より好ましくは1~30質量の範囲とする。配合量が1質量未満であると所望の効果が得られず、50質量を越えて配合すると粉っぽくなり、つやがなくなる傾向がある。また、本発明においては、上記以外に、通常のメーキャップ化粧料に用いられる各種成分を、本発明の効果を阻害しない範囲で配合してもよい。例えば、本発明のメーキャップ化粧料を口紅として使用する場合は、上記成分以外に色材が通常配合される。色材は口紅に通常用いられる色材であれば良く、粉末状でもレーキ状油を練り込んだ状態でもよい。また、本発明のメーキャップ化粧料は、シリコーン系樹脂を含まないのが好ましい。シリコーン系樹脂を含有すると形成される皮膜が硬くなり、つっぱり感やごわつきを生じる傾向がある。本発明のメーキャップ化粧料は、特に口紅、アイシャドー、ファンデーションなどの形態で提供することができる。いずれの形態とした場合にも、従来の油性メーキャップ化粧料に比較して優れた耐移り性を発揮し、化粧崩れしにくく、なおかつ使用感にも優れたものとなる。[2.トップコート剤]本発明のトップコート剤は、25°Cにおける粘度が1,000cs~7,000csであるメチルフェニルポリシロキサンを含有する。なお本発明のトップコート剤は、組成物全体の粘度として、3,000cs~8,000cs程度の粘度を有することが、使用性の点から好ましい。<2-1.メチルフェニルポリシロキサン>本発明のトップコート剤に配合されるメチルフェニルポリシロキサンは、25°Cにおける粘度が1,000cs~7,000cs、好ましくは1,000cs~6,000cs、より好ましくは1,000cs~5,000csの無色透明な液状油分である。粘度が1,000csより低いと、にじみや垂れ落ちを生じ易く、つやの持続性に劣るものとなる。また、粘度が7,000csより高いと、トップコート剤の塗布時の粘性により下地メーキャップ化粧料を掻き取ってしまい色移りを生じる場合がある。特に、透明感あるつやを保持し、カップなどへの色移りを良好に防止するために、1.40~1.60、より好ましくは1.45~1.55程度の屈折率25°Cを持つメチルフェニルポリシロキサンを用いるのが好ましい。本発明で使用されるメチルフェニルポリシロキサンは、メチル基及びフェニル基を含有するポリシロキサンであって、上記の粘度の条件を好ましくは屈折率の条件も満たすものであれば特に限定されないが、具体的には下記一般式Iで表される化合物の1種又は2種以上の混合物を含む。上記式中、R1ないしR4はメチル基であり、aは1~900の範囲の整数であり、bcdは1~900の範囲の整数である。上記式Iで表されるようなメチルフェニルポリシロキサンは、様々な分子量あるいは粘度を持つものが市販されており、それらを単独又は2種以上を混合して使用することもできる。市販品の例として、信越化学工業社製のKF50-54HV粘度約5,000cs等が挙げられる。なお、2種以上を混合して使用する場合は、混合物の粘度が上記所定の範囲にあればよい。本発明のトップコート剤におけるメチルフェニルポリシロキサンの配合量は、トップコート剤の全重量に対して50~100質量、好ましくは60~100質量、より好ましくは80~100質量、さらに好ましくは約95質量である。配合量が50質量より少ないと、つや及び色移り防止の点で好ましくない。本発明のトップコート剤で使用されるメチルフェニルポリシロキサンは、従来のトップコート剤に一般に用いられていたジメチルポリシロキサン等に比較して皮膚上で拡散し難いという特性を有している。従って、口紅の上に重ねて塗布しても自然に拡がってにじみを生ずることがなく、リップコートとして使用するのに特に適している。さらに、従来の低粘度シリコーン油を用いたトップコート剤では、垂れ落ちを防止するためにシリカ等の粉末成分を所定量配合する必要があったが、本発明で使用するメチルフェニルポリシロキサンは1,000cs以上の高粘度であるため、他の成分を含有していなくても垂れ落ち等がない。一方、例えば、前記の特許文献9には、本発明のような高粘度のメチルフェニルポリシロキサンの使用を否定する記載がある段落0009。これに対し、本発明のトップコート剤は、特許文献9の知見に反して高粘度のメチルフェニルポリシロキサンを配合することにより、上記の特定のメーキャップ化粧料、すなわちポリイソブチレンと揮発性炭化水素油とを含むメーキャップ化粧料とともに使用するのに特に適したものとなっている。本発明のように高粘度のメチルフェニルポリシロキサンをトップコート剤に配合することにより、特に皮膜性の高い化粧料の上に塗布した場合に優れた色移り防止効果を発揮するのは当業者にも予測できないことである。<2-2.トップコート剤における添加成分>本発明のトップコート剤は、メチルフェニルポリシロキサン以外の油分あるいは粉末成分等を含有してもよく、このような油分としては、化粧品等に通常使用される炭化水素油及びシリコーン油を含むが、その配合量は本発明の効果を損なわない範囲とされる。なお、本発明のトップコート剤は、にじみや垂れ落ちを防ぎ、つやを維持するという観点から、低粘度のジメチルポリシロキサンを含有しないことが好ましい。粉末成分としては、例えば無水ケイ酸やパール剤等の無機粉末、有機樹脂粉末などが挙げられる。その他、通常の油性化粧品に用いられる成分、例えば炭化水素、高級脂肪酸エステル、動植物油脂、酸化防止剤、香料、色素、紫外線吸収剤、保湿剤なども、本発明の効果を損なわない程度に適宜配合することができる。[3.メーキャップキットおよびそれを用いた化粧方法]上記本発明のメーキャップ化粧料と、本発明のトップコート剤とを組み合わせて使用することにより、メーキャップ化粧料を単独で使用した場合と比べて、つや、耐色移り性、使用性を更に向上させることができ、なおかつ経時的なつやの持続性も格段に向上させることができる。よって、本発明は、前記メーキャップ化粧料と前記トップコート剤とを含むメーキャップキットをも提供する。本発明のメーキャップキットは、どのような形態で提供してもよいが、例えば、少なくとも2つの区画を具備する容器の一方の区画に本発明のメーキャップ化粧料を収容し、他方の区画に前記トップコート剤を収容した形態で提供することができる。また、本発明は、前記メーキャップキットを用いた化粧方法も提供する。本発明による化粧方法は、まず前記メーキャップ化粧料を塗布し、次いで前記トップコート剤を塗布することからなる。メーキャップ化粧料及びトップコート剤の塗布は、例えば、ヘラ、チップ、筆状部材や指などを用いてもよく、特に限定されるものではないが、高粘度を持つ本発明のトップコート剤は、下地の口紅等を剥離させずに塗布する点で、スパチュラタイプのヘラを用いるのが適している。本発明のメーキャップキットを用いて化粧を施すことにより、特に良好なつやが長時間にわたって維持され、なおかつカップ等への色移りを著しく抑制することができる。本発明について以下に実施例を挙げてさらに詳述するが、本発明はこれらの実施例により何ら限定されるものではない。なお、配合量は特記しない限り質量で示す。以下においては、先ず、メーキャップ化粧料に関する実施例および比較例を示し実施例1~3および比較例1~11、次いで、このようなメーキャップ化粧料と組み合わせてメーキャップキットとして使用されるトップコート剤に関する実施例および比較例を示す実施例4~5および比較例12~14。メーキャップ化粧料:実施例1及び比較例1~5下記の表1に示す処方で液状口紅を調製し、それらの特性を下記の評価方法、評価基準に従って評価した。それらの結果を表1に併せて示す。評価方法各サンプルをパネリスト10名が使用し、べたつき、ごわつき、つや、仕上がりの均一性、匂い、耐移り性、経時変化、クレンジングによる落としやすさを5段階官能評価スコアした。そのスコア平均値により、下記評価基準で判定した。なお、耐移り性は陶器のコーヒーカップに唇を直接つけて評価してもらった。スコア5:非常に優れている4:優れている3:普通2:劣る1:非常に劣る評価基準◎:評価値平均値4.0以上5.0点以下○:評価値平均値3.0以上4.0点未満△:評価値平均値2.0以上3.0点未満×:評価値平均値1.0以上2.0点未満表1から明らかなように、シリコーン系樹脂を配合した比較例1~4では、特にごわつき感があって仕上がりが不均一であり、つやも劣るものとなった。さらに、経時的にポロポロと剥離する感触があり、オイルクレンジングによって落とすのが難しい傾向がみられた。また、ポリイソプレンを配合した比較例5では、特に不快な匂いがあり、ごわつき、つや、仕上がりの均一性、及びオイルクレンジングでの落としやすさも十分ではなかった。それに対して相対質量55,000のポリイソブチレンを揮発性炭化水素油イソドデカンとともに配合した実施例1は、評価した全ての項目で良好な結果が得られた。メーキャップ化粧料:実施例2及び比較例6~10下記の表2に示す処方で液状口紅を調製し、それらの特性を前記した評価方法、評価基準に従って評価した。それらの結果を表2に併せて示す。表2の結果から、相対質量30,000未満のポリイソブチレンのみを配合した比較例6は、べたつきを生じ、耐移り性及び色の持続性が不十分であることがわかる。一方、相対質量100,000を超えるポリイソブチレンを配合した比較例7~9では、乾き際に糸引き現象を生じ、オイルクレンジングで落とすのが困難であった。また、相対質量55,000のポリイソブチレンを含んでいても、揮発性炭化水素油を含まない比較例10は、べたつきがあり、耐移り性及び色の持続性に極めて劣るものとなった。メーキャップ化粧料:実施例3及び比較例11下記の表3に示す処方で液状ファンデーションを調製し、各サンプルについて以下の方法に従って、白布による摩擦処理前後の色変化を測定した。測定方法1人工皮革に一定量のサンプルを塗布し、乾燥させる。2塗布ロボットにJIS規格白布を装着し、サンプルを塗布した人工皮革を一定の力で擦る。3分光測色計CM-2600d/コニカミノルタにて色差を測定する。シリコーン系樹脂とシリコーン油とを配合した比較例11は、白布での摩擦による色変化が大きく、耐移り性も十分ではなかったが、ポリイソブチレンとイソドデカンの組み合わせを配合した実施例3は、色変化が小さく、耐移り性にも優れていた。トップコート剤:実施例4~5及び比較例12~14上記実施例2と同一の組成を有する下記表4のメーキャップ化粧料口紅を調製した。パネリストに上記の口紅を塗布してもらい、その上に下記表5に示す組成のトップコート剤のサンプルを塗布し、以下の方法及び基準に従って評価してもらった。その結果を表5に併せて示す。評価方法塗布直後のつや、耐色移り、にじみ、垂れ落ち、べたつき及びつやの持続を5段階官能評価スコアした。そのスコア平均値により、下記評価基準で判定した。尚、耐色移りは陶器のコーヒーカップに唇を直接つけて評価してもらった。スコア5:非常に優れている4:優れている3:普通2:劣る1:非常に劣る評価基準◎:評価値平均値4.0以上5.0点以下○:評価値平均値3.0以上4.0点未満△:評価値平均値2.0以上3.0点未満×:評価値平均値1.0以上2.0点未満表5に示した結果から明らかなように、1,000csより高い粘度を持つメチルフェニルポリシロキサンを配合した実施例4及び5は、カップへの色移りもなく、つや及びその持続性も良好で、にじみ、垂れ落ち又はべたつきといった使用感にも優れている。それに対して、高粘度のジメチルポリシロキサンを配合した比較例12は特に使用性及びつやの持続性がおとり、低粘度のメチルフェニルポリシロキサンを配合した比較例13は垂れ落ちが生じ、つやの持続性も悪かった。炭化水素系油分を配合した比較例14では色移りが生じ、べたつきも感じられた。かくして、実施例4および5のトップコート剤は、炭化水素系樹脂ポリイソブチレンを配合した上記メーキャップ化粧料に対して好適に適用できることがわかる。以下に、本発明のメーキャップ化粧料の処方例処方例1~5およびトップコート剤の処方例処方例6を挙げる。本発明はこの処方例によって何ら限定されるものではなく、請求の範囲によって特定されるものであることは言うまでもない。処方例1:液状口紅配合成分配合量1イソドデカン602ポリイソブチレンMv100033ポリイソブチレンMv5500074パルミチン酸デキストリン35マイクロクリスタリンワックス36リンゴ酸ジイソステアリル27ジステアルジモニウムヘクトライト28炭酸プロピレン適量9ジプロピレングリコール適量10酸化チタン211赤色2021.512黄酸化鉄0.313黒酸化鉄0.114マイカ15製造方法:~を混合加熱溶解し、1の一部、及び7、8を混合分散したものを添加し、更に9~14を均一に混合分散して本品を得た。処方例2:液状口紅配合成分配合量1イソドデカン552ポリイソブチレンMv6500053パルミチン酸デキストリン104マイクロクリスタリンワックス205リンゴ酸ジイソステアリル36酸化チタン17赤色2021.58黄酸化鉄0.39黒酸化鉄0.210マイカ4製造方法:~を混合加熱溶解し、更に6~10を均一に混合分散して本品を得た。処方例3:コンシーラー配合成分配合量1セレシン152マイクロクリスタリンワックス13ポリイソブチレンMv55000154イソヘキサデカン185イソドデカン106ミネラルオイル107酸化チタン108酸化鉄赤19ポリメチルシルセスキオキサン1010ポリメタクリル酸メチル10製造方法:1~6を混合加熱溶解し、7~を加え均一に混合分散して本品を得た。処方例4:マスカラ配合成分配合量1マイクロクリスタリンワックス52ミネラルオイル53軽質イソパラフィン404ポリイソブチレンMv55000205ジステアルジモニウムヘクトライト106イソステアリン酸37酸化鉄68エチルアルコール適量9ブチレングリコール適量製造方法:1~5を混合加熱溶解し、67を加え均一に混合分散した後、89を添加し均一に混合分散して本品を得た。処方例5:油性アイシャドー配合成分配合量1マイクロクリスタリンワックス102ショ糖脂肪酸エステル53セレシン54トリエチルヘキサノイン25ポリイソブチレンMv100056ジイソステアリン酸ポリグリセリル27イソドデカン308ポリイソブチレンMv5500059タルク1010合成マイカ511ナイロンパウダー512ベンガラ被覆雲母チタン1013雲母チタン514黒酸化鉄1製造方法:1~8を混合加熱溶解し、9~14を加え均一に混合分散して本品を得た。処方例6:油性リップコート配合成分配合量1メチルフェニルポリシロキサン3000cs95.992無水ケイ酸33疎水化処理パール剤14色材0.01製造方法:無水ケイ酸をメチルフェニルポリシロキサンに室温で湿潤したあと、パール剤、色材を加え攪拌分散して調整した。"